(57)【要約】【課題】可視領域に対する透明性が高く、且つガラスの作製時及び加工時に失透や曇りが生じ難く、研磨加工によるプリフォーム材や光学素子の作製を行い易い光学ガラスと、これを用いたプリフォームを提供する。【解決手段】酸化物換算組成のガラス全質量に対する質量％でＢｉ２Ｏ３成分を７０．０％以上９０．０％以下、Ｂ２Ｏ３成分を６．０％以上２０．０％以下及びＳｉＯ２成分を０％超２０％以下の成分をそれぞれ含有することを特徴とする光学ガラス。【選択図】なし【特許請求の範囲】
【請求項１】
酸化物換算組成のガラス全質量に対する質量％でＢｉ２Ｏ３成分を７０．０％以上９０．０％以下、Ｂ２Ｏ３成分を６．０％以上２０．０％以下及びＳｉＯ２成分を０％超２０％以下の成分をそれぞれ含有することを特徴とする光学ガラス。
【請求項２】
酸化物換算組成のガラス全質量に対する質量％でＢｉ２Ｏ３成分とＢ２Ｏ３成分とＳｉＯ２成分とを合計で９０．０％以上含有することを特徴とする請求項１に記載の光学ガラス。
【請求項３】
酸化物換算組成のガラス全質量に対する質量％でＢｉ２Ｏ３成分とＮｂ２Ｏ５成分とＺｒＯ２成分とを合計で７０．０％以上含有することを特徴とする請求項１または２に記載の光学ガラス。
【請求項４】
酸化物換算組成のガラス全質量に対する質量％でＭｇＯ成分、ＣａＯ成分、ＳｒＯ成分、ＢａＯ成分及びＺｎＯ成分のうちいずれか１種以上が０％を超えて含有することを特徴とする請求項１乃至３のいずれかに記載の光学ガラス。
【請求項５】
酸化物換算組成のガラス全質量に対する質量％で、
Ｌｉ２Ｏ成分    ０〜８．０％
Ｎａ２Ｏ成分    ０〜８．０％
Ｋ２Ｏ成分    ０〜８．０％
Ａｌ２Ｏ３成分    ０〜１０．０％
ＺｒＯ２成分    ０〜１０．０％
Ｔａ２Ｏ５成分    ０〜１０．０％
ＷＯ３成分    ０〜１０．０％
Ｌａ２Ｏ３成分    ０〜１０．０％
Ｇｄ２Ｏ３成分    ０〜１０．０％
Ｙ２Ｏ３成分    ０〜１０．０％
Ｙｂ２Ｏ３成分    ０〜１０．０％
Ｐ２Ｏ５成分    ０〜１０．０％
Ｓｂ２Ｏ３成分    ０〜５．０％
の各成分をさらに含有する請求項１乃至４のいずれか記載の光学ガラス。
【請求項６】
酸化物換算組成のガラス全質量に対する質量％でＴｅＯ２成分を０％以上５％以下含有することを特徴とする請求項１乃至５のいずれかに記載の光学ガラス。
【請求項７】
厚み１０ｍｍのサンプルで分光透過率（５％）を示す波長（λ５）が３５０ｎｍ以上４５０ｎｍ以下であり、厚み１０ｍｍのサンプルで分光透過率（７０％）を示す波長（λ７０）が３８０ｎｍ以上５００ｎｍ以下であることを特徴とする請求項１乃至６のいずれかに記載の光学ガラス。
【請求項８】
部分分散比（θｇ，Ｆ）が０．６３以上０．６７以下であることを特徴とする請求項１乃至７のいずれかに記載の光学ガラス。
【請求項９】
屈折率（ｎｄ）が１．９５以上であり、アッベ数（νｄ）が１５以上２５以下であることを特徴とする請求項１乃至８のいずれかに記載の光学ガラス。
【請求項１０】
請求項１乃至９のいずれかに記載の光学ガラスからなることを特徴とする精密プレス成形用のプリフォーム。
【請求項１１】
請求項１乃至１０のいずれかに記載の光学ガラスを含んでなることを特徴とする光学素子。
【請求項１２】
請求項１０に記載のプリフォームを精密プレスすることにより成形されることを特徴とする光学素子。
【発明の詳細な説明】
【技術分野】
【０００１】
本発明は、光学ガラス、プリフォーム及び光学素子に関する。
【背景技術】
【０００２】
近年、光学系を使用する機器のデジタル化や高精細化が急速に進んでおり、デジタルカメラやビデオカメラ等の撮影機器をはじめ、各種光学機器に用いられるレンズ等の光学素子に対する高精度化、軽量、及び小型化の要求は、ますます強まっている。
【０００３】
光学素子を作製する光学ガラスの中でも特に、光学素子の軽量化及び小型化を図ることが可能な所望な高い屈折率（ｎｄ）及びアッベ数（νｄ）を有し、高屈折率及び高分散を有するガラスの需要が非常に高まっている。
【０００４】
こうした光学素子の製造には、ガラス材料を加熱軟化してプレス成形（リヒートプレス成形）して得られた成形ガラスを研削及び研磨する方法や、ゴブ又はガラスブロックを切断し研削及び研磨したプリフォーム材、若しくは公知の浮上成形等により成形されたフォーム材を加熱軟化して、高精度な成形面を持つ金型でプレス成形する方法（精密プレス成形）が用いられている。
【０００５】
また、高い部分分散比（θｇ，Ｆ）を有する光学ガラスは、アッベ数（νｄ）が低いほど可視光に対する透明性が低く（λ７０の値が大きく）なるため、黄色や橙色に着色し、可視領域の光を透過させる用途には適さない。
【０００６】
一方、特許文献１〜特許文献３には、所望のアッベ数、部分分散比及び分光透過率を有する光学ガラスが記載されている。
【先行技術文献】
【特許文献】
【０００７】
【特許文献１】特開２０１１−４２５５６号公報
【特許文献２】特開２０１１−９３７３１号公報
【特許文献３】特開２００９−１４９５２１号公報
【発明の概要】
【発明が解決しようとする課題】
【０００８】
しかしながら、特許文献１〜特許文献３で開示されたガラスは、アッベ数（νｄ）が低いほど可視光に対する透明性が低く（λ７０の値が長く）、アッベ数（νｄ）の低いガラスは黄色や橙色に着色している。そのため、特許文献１〜特許文献３で開示されたガラスは、所望の屈折率及び高分散を有していても、可視領域の光を透過させる用途には適さない。また、特許文献１〜特許文献３に開示された光学ガラスは、ガラスを作製する際に失透が発生し易い問題点があった。さらに、ガラスを作製した際の失透を免れたガラスは、リヒートプレスによりプレス成形されたガラスを研磨加工する際や、ガラスを研磨加工してプリフォーム材を作製する際に、曇りが生じ易い問題点があった。ひとたび失透や曇りが生じたガラスからは、特に可視領域の光を制御するような光学素子を作製することが困難であった。また、着色したガラスは、可視域の波長における光線透過率が低下しているため、光学素子の材料として適切なものではなかった。
【０００９】
本発明は、上記課題に鑑みてなされたものであり、Ｂｉ２Ｏ３成分の含有量、Ｂ２Ｏ３成分の含有量及びＳｉＯ２成分の含有量の含有量を所定の範囲内にすることによって、高い屈折率（ｎｄ）、低い部分分散比（θｇ，Ｆ）及び所望の範囲内のアッベ数（νｄ）を有しながらも、分光透過率（５％）、分光透過率（７０％）が短波長側に波長を有し、可視領域に対する透明性が高く、且つガラスの作製時及び加工時に失透や曇りが生じ難く、研磨加工によるプリフォーム材や光学素子の作製を行い易い光学ガラスと、これを用いたプリフォームを提供することにある。
【課題を解決するための手段】
【００１０】
本発明者は、上記課題を解決するために鋭意試験研究を重ねた結果、Ｂｉ２Ｏ３成分の含有量及びＢ２Ｏ３成分の含有量及びＳｉＯ２成分の含有量を所定の範囲内にすることによって、光学ガラスの屈折率（ｎｄ）、部分分散比（θｇ，Ｆ）及びアッベ数（νｄ）を所望の範囲に有しながらも、分光透過率（５％）及び分光透過率（７０％）を示す波長が短波長側に有することを見出し、本発明を完成するに至った。
【００１１】
本発明の実施形態に係る光学ガラスは、酸化物換算組成のガラス全質量に対する質量％でＢｉ２Ｏ３成分を７０．０％以上９０．０％以下、Ｂ２Ｏ３成分を６．０％以上２０．０％以下及びＳｉＯ２成分を０％超２０％以下の成分をそれぞれ含有することを特徴とする。
【００１２】
前記光学ガラスにおいて、酸化物換算組成のガラス全質量に対する質量％でＢｉ２Ｏ３成分とＢ２Ｏ３成分とＳｉＯ２成分とを合計で９０．０％以上含有してもよい。
【００１３】
前記光学ガラスにおいて、酸化物換算組成のガラス全質量に対する質量％でＢｉ２Ｏ３成分とＮｂ２Ｏ５成分とＺｒＯ２成分とを合計で７０．０％以上含有してもよい。
【００１４】
前記光学ガラスにおいて、酸化物換算組成のガラス全質量に対する質量％でＭｇＯ成分、ＣａＯ成分、ＳｒＯ成分、ＢａＯ成分及びＺｎＯ成分のうちいずれか１種以上が０％を超えて含有してもよい。
【００１５】
前記光学ガラスにおいて、酸化物換算組成のガラス全質量に対する質量％で、Ｌｉ２Ｏ成分    ０〜８．０％、Ｎａ２Ｏ成分    ０〜８．０％、Ｋ２Ｏ成分    ０〜８．０％、Ａｌ２Ｏ３成分    ０〜１０．０％、ＺｒＯ２成分    ０〜１０．０％、Ｔａ２Ｏ５成分    ０〜１０．０％、ＷＯ３成分    ０〜１０．０％、Ｌａ２Ｏ３成分    ０〜１０．０％、Ｇｄ２Ｏ３成分    ０〜１０．０％、Ｙ２Ｏ３成分    ０〜１０．０％、Ｙｂ２Ｏ３成分    ０〜１０．０％、Ｐ２Ｏ５成分    ０〜１０．０％、Ｓｂ２Ｏ３成分    ０〜５．０％の各成分をさらに含有してもよい。
【００１６】
前記光学ガラスにおいて、酸化物換算組成のガラス全質量に対する質量％でＴｅＯ２成分を０％以上５％以下含有してもよい。
【００１７】
前記光学ガラスにおいて、厚み１０ｍｍのサンプルで分光透過率（５％）を示す波長（λ５）が３５０ｎｍ以上４５０ｎｍ以下であり、厚み１０ｍｍのサンプルで分光透過率（７０％）を示す波長（λ７０）が３８０ｎｍ以上５００ｎｍ以下であってもよい。
【００１８】
前記光学ガラスにおいて、部分分散比（θｇ，Ｆ）が０．６３以上０．６７以下であってもよい。
【００１９】
前記光学ガラスにおいて、屈折率（ｎｄ）が１．９５以上であり、アッベ数（νｄ）が１５以上２５以下であってもよい。
【００２０】
本発明の実施形態に係る精密プレス成形用のプリフォームは、前記いずれか一に記載の光学ガラスからなることを特徴とする。
【００２１】
本発明の実施形態に係る光学素子は、前記いずれか一に記載の光学ガラスを含んでなることを特徴とする。
【００２２】
前記光学素子において、前記プリフォームを精密プレスすることにより成形されてもよい。
【発明の効果】
【００２３】
本発明によれば、Ｂｉ２Ｏ３成分の含有量、Ｂ２Ｏ３成分の含有量及びＳｉＯ２成分の含有量の含有量を所定の範囲内にすることによって、所望の屈折率（ｎｄ）、低い部分分散比（θｇ，Ｆ）及び所望の範囲内のアッベ数（νｄ）を有しながらも、分光透過率（５％）、分光透過率（７０％）が短波長側に波長を有し、可視領域に対する透明性が高く、且つガラスの作製時及び加工時に失透や曇りが生じ難く、研磨加工によるプリフォーム材や光学素子の作製を行い易い光学ガラスと、これを用いたプリフォームを提供することができる。
【図面の簡単な説明】
【００２４】
【図１】本発明の実施例及び比較例に係る光学ガラスにおいて、屈折率（ｎｄ）と分光透過率（５％）との関係を示す図である。
【図２】本発明の実施例及び比較例に係る光学ガラスにおいて、屈折率（ｎｄ）と分光透過率（７０％）との関係を示す図である。
【図３】本発明の実施例及び比較例に係る光学ガラスにおいて、屈折率（ｎｄ）とアッベ数（νｄ）との関係を示す図である。
【図４】本発明の実施例及び比較例に係る光学ガラスにおいて、部分分散比（θｇ，ｆ）と分光透過率（５％）との関係を示す図である。
【発明を実施するための形態】
【００２５】
本発明の実施形態に係る光学ガラスは、酸化物換算組成のガラス全質量に対する質量％でＢｉ２Ｏ３成分を７０．０％以上９０．０％以下、Ｂ２Ｏ３成分を６．０％以上２０．０％以下及びＳｉＯ２成分を０％超２０．０％以下それぞれ含有することによって、屈折率（ｎｄ）が１．９５以上、部分分散比（θｇ，Ｆ）が０．６３以上０．６７以下、アッベ数（νｄ）が１５以上２５以下を有しながらも、分光透過率（５％）を３５０ｎｍ以上４５０ｎｍ以下、分光透過率（７０％）を３８０ｎｍ以上５００ｎｍ以下にすることができる。これによって、分光透過率（５％）及び分光透過率（７０％）が短波長側に波長を有し、可視領域に対する透明性が高く、且つガラスの作製時及び加工時に失透や曇りが生じ難く、研磨加工によるプリフォーム材や光学素子の作製を行い易い光学ガラスと、これを用いたプリフォームを提供することができる。
【００２６】
以下、本発明の実施形態を詳細に説明する。なお、本発明は以下の実施形態に限定されるものではなく、その要旨を逸脱しない範囲において種々な態様で実施することができる。
【００２７】
［ガラス成分］
本発明の実施形態に係る光学ガラスを構成する各成分の組成範囲を以下に述べる。各成分は酸化物換算組成の全質量に対する質量％にて表現する。ここで「酸化物基準」とは、本発明の実施形態に係るガラス構成成分の原料として使用される酸化物、硝酸塩等が溶融時にすべて分解され酸化物へ変化すると仮定した場合に、当該生成酸化物の質量の総和を１００質量％として、ガラス中に含有される各成分を表記した組成である。
【００２８】
＜必須成分、任意成分について＞
ＳｉＯ２成分は、ガラスの安定性を向上して失透を低減させる成分であり、且つガラスの低分散化を図る効果、透過率、科学的耐久性、摩耗度の向上及び液相温度に対する粘性を高くする効果のある成分であり、本発明の実施例に係る光学ガラスの必須成分である。しかしながら、ＳｉＯ２成分の含有量が多すぎると、ガラスの屈折率（ｎｄ）や部分分散比が低下し易く、ガラスの溶融性も悪化し易い。従って、ＳｉＯ２成分の含有量は、酸化物換算組成の全質量に対する質量％で、好ましくは２０．０％以下、より好ましくは１０．０％より少なく、さらに好ましくは６．０％以下、最も好ましくは３．０％以下を上限とする。一方、ＳｉＯ２成分の含有量は、酸化物換算組成の全質量に対する質量％で、好ましくは０％を超え、より好ましくは１．０％、最も好ましくは１．５％を下限とする。ＳｉＯ２成分は、原料として例えばＳｉＯ２等を用いてガラス内に含有することができ、石英ガラス坩堝を用いてＳｉＯ２を含有させる事もできる。
【００２９】
Ｂ２Ｏ３成分は、ガラスの安定性を向上して失透を低減し、且つガラスの部分分散比を高く維持して、化学的耐久性を向上させる効果のある必須成分である。しかしながら、Ｂ２Ｏ３成分の含有量が多すぎると、ガラスの安定性が低下し易くなって失透が発生し易くなり、且つガラスが低屈折率化及び低分散化し易くなる。従って、Ｂ２Ｏ３成分の含有量は、酸化物換算組成の全質量に対する質量％で、好ましくは２０．０％、より好ましくは１８．０％、最も好ましくは１７．０％を上限とする。一方、Ｂ２Ｏ３成分の含有量は、酸化物換算組成の全質量に対する質量％で、好ましくは６．０％、より好ましくは７．０％、最も好ましくは１１．０％を下限とする。Ｂ２Ｏ３成分は、原料として例えばＨ３ＢＯ３、Ｎａ２Ｂ４Ｏ７、Ｎａ２Ｂ４Ｏ７・１０Ｈ２Ｏ、ＢＰＯ４等を用いてガラス内に含有することができる。
【００３０】
Ａｌ２Ｏ３成分は、ガラスの化学的耐久性や機械的強度、摩耗度の向上及び液相温度に対する粘性を高くするために有用な任意成分である。しかしながら、Ａｌ２Ｏ３成分の含有量が多すぎると、ガラスの溶融性が低下し易くなり失透性が増し、ガラス屈伏点を高くする傾向にある。従って、Ａｌ２Ｏ３成分の含有量は、酸化物換算組成の全質量に対する質量％で、好ましくは１０．０％、より好ましくは９．０％、最も好ましくは８．０％を上限とする。Ａｌ２Ｏ３成分は、原料として例えばＡｌ２Ｏ３、Ａｌ（ＯＨ）３等を用いてガラス内に含有することができる。
【００３１】
Ｙ２Ｏ３成分は、ガラスを低分散化して、高屈折率化するために有用な任意成分である。しかしながら、その含有量が多すぎるとガラス安定性を低下させやすくなる。したがって、Ｙ２Ｏ３成分の含有量については、好ましくは１０．０％、より好ましくは９．０％、最も好ましくは８．０％を上限とする。
【００３２】
Ｌａ２Ｏ３成分は、ガラスを低分散化して、高屈折率化するために有用な任意成分である。しかしながら、その含有量が多すぎるとガラス安定性を低下させやすくなる。したがって、Ｌａ２Ｏ３成分の含有量については、好ましくは１０．０％、より好ましくは９．０％、最も好ましくは８．０％を上限とする。
【００３３】
Ｇｄ２Ｏ３成分は、ガラスを低分散化して、高屈折率化するために有用な任意成分である。しかしながら、その含有量が多すぎるとガラス安定性を低下させやすくなる。したがって、Ｇｄ２Ｏ３成分の含有量については、好ましくは１０．０％、より好ましくは９．０％、最も好ましくは８．０％を上限とする。
【００３４】
Ｙｂ２Ｏ３成分はガラスを低分散化して、高屈折率化するために有用な任意成分である。しかしながら、その含有量が多すぎるとガラス安定性を低下させやすくなる。したがって、Ｙｂ２Ｏ３成分の含有量については、好ましくは１０．０％、より好ましくは９．０％、最も好ましくは８．０％を上限とする。
【００３５】
Ｙ２Ｏ３成分、Ｌａ２Ｏ３成分、Ｇｄ２Ｏ３成分及びＹｂ２Ｏ３成分は、ガラスの化学的耐久性の向上に効果があり、任意に添加し得る成分であるが、その量が多いと分散が低分散になる傾向があり、耐失透性も増加しやすくなる。しかしながら、これらの含有量が多すぎると、ガラスの安定性が低下して可視領域の光に対する透過率が低下し易くなる。また、Ｌｎ２Ｏ３成分（式中、Ｌｎは、Ｙ、Ｌａ、Ｇｄ及びＹｂからなる群より選択される１種以上である）の質量和は、酸化物換算組成の全質量に対する質量％で、好ましくは１０．０％、より好ましくは９．０％、さらに好ましくは８．０％を上限とする。ガラス成分のＹ２Ｏ３成分、Ｌａ２Ｏ３成分、Ｇｄ２Ｏ３成分及びＹｂ２Ｏ３成分は、原料として例えばＬａ２Ｏ３、Ｌａ（ＮＯ３）３・ＸＨ２Ｏ（Ｘは任意の整数）、Ｇｄ２Ｏ３、Ｙ２Ｏ３、Ｙｂ２Ｏ３等を用いることができる。
【００３６】
ＴｉＯ２成分は、ガラスの屈折率（ｎｄ）、部分分散比を高めるためには効果的な任意成分である。しかしながら、その含有量が多すぎると、ガラスの安定性が低下して透過率が低下し易くなる。従って、ＴｉＯ２成分の含有量は、酸化物換算組成の全質量に対する質量％で、好ましくは１０．０％、より好ましくは９．０％、最も好ましくは８．０％を上限とする。ＴｉＯ２成分は、原料として例えばＴｉＯ２等を用いてガラス内に含有することができる。
【００３７】
ＺｒＯ２成分は、ガラスの化学的耐久性や機械的強度を向上するために有用な任意成分である。しかしながら、ＺｒＯ２成分の含有量が多すぎると、ガラスの安定性が低下して透過率が低下し易くなる。従って、ＺｒＯ２成分の含有量は、酸化物換算組成の全質量に対する質量％で、好ましくは１０．０％、より好ましくは５．０％、最も好ましくは１．０％を上限とする。一方、ＺｒＯ２成分の含有量は、酸化物換算組成の全質量に対する質量％で、好ましくは０％、より好ましくは０．２％、最も好ましくは０．３％を下限とする。ＺｒＯ２成分は、原料として例えばＺｒＯ２等を用いてガラス内に含有することができる。
【００３８】
Ｎｂ２Ｏ５成分は、ガラスの屈折率（ｎｄ）、部分分散比の向上、ガラスの失透性を改善させるために有用な必須成分である。しかしながら、Ｎｂ２Ｏ５成分の含有量が多すぎると、ガラスの安定性が低下して透過率が低下し易くなる。従って、Ｎｂ２Ｏ５成分の含有量は、酸化物換算組成の全質量に対する質量％で、好ましくは１０．０％、より好ましくは５．０％、最も好ましくは０．６％を上限とする。一方、Ｎｂ２Ｏ５成分の含有量は、酸化物換算組成の全質量に対する質量％で、好ましくは０％、より好ましくは０．１％、最も好ましくは０．２％を上限とする。Ｎｂ２Ｏ５成分は、原料として例えばＮｂ２Ｏ５等を用いてガラス内に含有することができる。
【００３９】
Ｔａ２Ｏ５成分は、ガラスの屈折率（ｎｄ）を高め、ガラスの安定性を向上するために有用な任意成分である。しかしながら、Ｔａ２Ｏ５成分の含有量が多すぎると、ガラスの安定性が低下して透過率が低下し易くなり、且つガラスの原料コストが大幅に上昇する。従って、Ｔａ２Ｏ５成分の含有量は、酸化物換算組成の全質量に対する質量％で、好ましくは１０．０％、より好ましくは９．０％、最も好ましくは８．０％を上限とする。Ｔａ２Ｏ５成分は、原料として例えばＴａ２Ｏ５等を用いてガラス内に含有することができる。
【００４０】
ＷＯ３成分は、ガラスの屈折率（ｎｄ）を高め、ガラスの部分分散比を向上させ、且つ低Ｔｇ（ガラス転移点）化を図るために有用な任意成分である。しかしながら、その含有量が多すぎると、ガラスの安定性が低下して透過率が低下し易くなる。従って、ＷＯ３成分の含有量は、酸化物換算組成の全質量に対する質量％で、好ましくは１０．０％、より好ましくは９．０％、最も好ましくは８．０％を上限とする。ＷＯ３成分は、原料として例えばＷＯ３等を用いてガラス内に含有することができる。
【００４１】
ＺｎＯ成分は、ガラスの化学的耐久性、耐失透性を向上させることに有用な必須成分である。しかしながら、その含有量が多すぎると所望の部分分散比とアッベ数（νｄ）が得にくくなる。従って、ＺｎＯ成分の含有量は、好ましくは１０．０％、さらに好ましくは５．０％、最も好ましくは２．０％を上限とする。また、ＺｎＯ成分を含有しなくとも、本発明の実施形態において所望の光学特性を有する光学ガラスを作製することはできるが、後述する部分分散比とアッベ数（νｄ）の調整を容易にするためには、好ましくは０％を超え、より好ましくは０．５％、最も好ましくは０．９％を下限としてＺｎＯ成分を含有する。
【００４２】
ＭｇＯ成分は、ガラスの高分散化と耐失透性の向上に有用な任意成分である。しかしながら、ＭｇＯ成分の含有量が多すぎると、ガラスの安定性、可視光の透過率が低下し易くなり、且つプレス成形時の再加熱処理によって失透し易くなる。従って、ＭｇＯ成分の含有量は、酸化物換算組成の全質量に対する質量％で、好ましくは１０．０％、より好ましくは９．０％、最も好ましくは８．０％を上限とする。ＭｇＯ成分は、原料として例えばＭｇＯ、ＭｇＣＯ３等を用いてガラス内に含有することができる。
【００４３】
ＣａＯ成分は、透過率、ガラスの低分散化と耐失透性、化学的耐久性の向上に有用な任意成分である。しかしながら、ＣａＯ成分の含有量が多すぎると、ガラスの耐失透性が低下し易くなる。従って、ＣａＯ成分の含有量は、酸化物換算組成の全質量に対する質量％で、好ましくは５．０％、より好ましくは２．０％、最も好ましくは０．５％を上限とする。一方、ＣａＯ成分の含有量は、酸化物換算組成の全質量に対する質量％で、好ましくは０％を超え、より好ましくは０．１％、最も好ましくは０．２％を下限とする。ＣａＯ成分は、原料として例えばＣａＣＯ３等を用いてガラス内に含有することができる。
【００４４】
ＳｒＯ成分は、ガラスの耐失透性の向上に有用な成分である。しかしながら、ＳｒＯ成分の含有量が多すぎると、耐失透性が低下し易くなる。また、所望の部分分散比やアッベ数（νｄ）を得ることが困難になる。従って、ＳｒＯ成分の含有量は、酸化物換算組成の全質量に対する質量％で、好ましくは５．０％、より好ましくは２．０％、最も好ましくは０．６％を上限とする。一方、ＳｒＯ成分の含有量は、酸化物換算組成の全質量に対する質量％で、好ましくは０％を超え、より好ましくは０．１％、最も好ましくは０．２％を下限とする。ＳｒＯ成分は、原料として例えばＳｒ（ＮＯ３）２等を用いてガラス内に含有することができる。
【００４５】
ＢａＯ成分は、ガラスの耐失透性の向上に有用な任意成分である。しかしながら、ＢａＯ成分の含有量が多すぎると、ガラスの屈折率（ｎｄ）が得られにくくなり、所望の部分分散比やアッベ数（νｄ）を得ることが困難になる。従って、ＢａＯ成分の含有量は、酸化物換算組成の全質量に対する質量％で、好ましくは５．０％、より好ましくは３．０％、最も好ましくは１．５％を上限とする。一方、ＢａＯ成分の含有量は、酸化物換算組成の全質量に対する質量％で、好ましくは０％を超え、より好ましくは０．１％、最も好ましくは０．２％を下限とする。ＢａＯ成分は、原料として例えばＢａＣＯ３、Ｂａ（ＮＯ３）２等を用いてガラス内に含有することができる。
【００４６】
本発明の実施形態に係る光学ガラスでは、ＲＯ成分（ＲはＭｇ、Ｃａ、Ｓｒ及びＢａから選ばれる１種又は２種以上）は、ガラスの耐失透性や分散、機械的強度、液相温度に対する粘性等のあらゆる物性を調整するために有用な成分である。しかしながら、ＲＯ成分の合計含有量が多すぎると、所望の部分分散比やアッベ数（νｄ）を得ることが困難になる。従って、ＲＯ成分の合計含有量は、酸化物換算組成の全質量に対する質量％で、好ましくは１０．０％未満、より好ましくは５．０％、最も好ましくは３．０％を上限とする。一方、ＲＯ成分を含有しなくとも、本発明の実施形態における所望の特性を有する光学ガラスを作製できるが、ＲＯ成分の少なくともいずれかを含有することで、ガラスの耐失透性を高めながらも、ガラスの部分分散比とアッベ数（νｄ）の調整及び液相温度に対する粘性を下げることが容易にできる。ＲＯ成分の合計含有量は、酸化物換算組成の全質量に対する質量％で、好ましくは０％を超え、より好ましくは０．１％、最も好ましくは０．２％を下限とする。
【００４７】
Ｌｉ２Ｏ成分は、ガラスの安定性を向上させて失透を低減させる成分であり、且つガラスの低Ｔｇ化に効果のある任意成分である。しかしながら、Ｌｉ２Ｏ成分の含有量が多すぎると、ガラスの安定性が低下し易くなり、高い屈折率（ｎｄ）が得られにくくなり、部分分散比が低く且つ機械的強度が低下し易くなる。従って、Ｌｉ２Ｏ成分の含有量は、酸化物換算組成の全質量に対する質量％で、好ましくは８．０％、より好ましくは７．０％、最も好ましくは５．０％を上限とする。Ｌｉ２Ｏ成分は、原料として例えばＬｉ２ＣＯ３、ＬｉＮＯ３等を用いてガラス内に含有することができる。
【００４８】
Ｎａ２Ｏ成分は、ガラスの失透性を改善させ、ガラスの部分分散比とアッベ数（νｄ）を調整して、ガラスの低Ｔｇ化に効果のある任意成分である。しかしながら、Ｎａ２Ｏ成分の含有量が多すぎると、ガラスの屈折率（ｎｄ）が下がり、ガラスの安定性が低下し易くなり、ガラスの化学的耐久性及び機械的強度も低下し易くなる。従って、Ｎａ２Ｏ成分の含有量は、酸化物換算組成の全質量に対する質量％で、好ましくは８．０％、より好ましくは５．０％、最も好ましくは１．０％を上限とする。一方、Ｎａ２Ｏ成分の含有量は、酸化物換算組成の全質量に対する質量％で、好ましくは０％を超え、より好ましくは０．００２％、最も好ましくは０．００３％を下限とする。Ｎａ２Ｏ成分は、原料として例えばＮａ２ＣＯ３、ＮａＮＯ３等を用いてガラス内に含有することができる。
【００４９】
Ｋ２Ｏ成分は、ガラスの失透性を改善させ、ガラスの部分分散比とアッベ数（νｄ）を調整して、ガラスの低Ｔｇ化に効果のある任意成分である。しかしながら、Ｋ２Ｏ成分の含有量が多すぎると、ガラスの安定性が低下し易くなり、ガラスの化学的耐久性及び機械的強度も低下し易くなる。従って、Ｋ２Ｏ成分の含有量は、酸化物換算組成の全質量に対する質量％で、好ましくは８．０％、より好ましくは７．０％、最も好ましくは５．０％を上限とする。Ｋ２Ｏ成分は、原料として例えばＫ２ＣＯ３、ＫＮＯ３等を用いてガラス内に含有することができる。
【００５０】
本発明の実施形態に係る光学ガラスでは、Ｒｎ２Ｏ成分（ＲｎはＬｉ、Ｎａ及びＫから選ばれる１種又は２種以上）の含有量の質量和が、５．０％以下であることが好ましい。この質量和を５．０％以下にすることで、ガラスのアッベ数（νｄ）を所望の範囲に調整しつつ、ガラスの安定性をより高めて透過率の低下を抑えることができる。特に、Ｒｎ２Ｏ成分の質量和を１．０％以下にすることで、部分分散比の低下が抑制されるため、所望の高い部分分散比をより得易くすることができる。従って、Ｒｎ２Ｏ成分（ＲｎはＬｉ、Ｎａ及びＫから選ばれる１種又は２種以上）の含有量は、好ましくは５．０％、より好ましくは３．０％、最も好ましくは１．０％を上限とする。
【００５１】
なお、ＲＯ成分及びＲｎ２Ｏ成分は、ガラスの溶融性と安定性の向上、低Ｔｇ化に効果があり、更に可視域におけるガラス透明性の向上に大きな役割を果たすので、これらの成分のいずれかが必要不可欠である。これら成分の１種または２種合計の含有量が少なすぎると効果が見られず、多すぎると液相温度の上昇やガラス安定性が悪くなる。従って、ＲＯ及びＲｎ２Ｏ成分の合計含有量は、好ましくは０％を超え、さらに好ましくは０．１％、最も好ましくは０．２％を下限とする。一方、ＲＯ及びＲｎ２Ｏ成分の合計含有量は、好ましくは１０．０％、より好ましくは９．０％、最も好ましくは８．０％を上限とする。
【００５２】
Ｓｂ２Ｏ３成分は、ガラスの清澄を促す効果がある任意成分である。しかしながら、その含有量が多すぎると、溶融性の悪化、ガラスの透過率及び耐失透性が低下する。従って、Ｓｂ２Ｏ３成分の含有量は、酸化物換算組成の全質量に対する質量％で、好ましくは５．０％、より好ましくは３．０％、最も好ましくは０．１％を上限とする。一方、Ｓｂ２Ｏ３成分の含有量は、酸化物換算組成の全質量に対する質量％で、好ましくは０％、より好ましくは０．００２％、最も好ましくは０．００５％を上限とする。Ｓｂ２Ｏ３成分は、原料として例えばＳｂ２Ｏ３、Ｓｂ２Ｏ５、Ｎａ２Ｈ２Ｓｂ２Ｏ７・５Ｈ２Ｏ等を用いてガラス内に含有することができる。なお、ガラスを清澄し脱泡する成分は、上記のＳｂ２Ｏ３成分に限定されるものではなく、ガラス製造の分野における公知の清澄剤や脱泡剤、或いはそれらの組み合わせを用いることができる。
【００５３】
Ｐ２Ｏ５成分は、ガラスの着色の改善に効果があり、ガラスの透過率を向上するために有用な任意成分である。しかしながら、Ｐ２Ｏ５成分の含有量が多すぎると、ガラスの溶融性が低下し易くなる。従って、Ｐ２Ｏ５成分の含有量は、酸化物換算組成の全質量に対する質量％で、好ましくは１０．０％、より好ましくは９．０％、最も好ましくは８．０％を上限とする。Ｐ２Ｏ５成分は、原料として例えばＡｌ（ＰＯ３）３、Ｃａ（ＰＯ３）２、Ｂａ（ＰＯ３）２、Ｎａ（ＰＯ３）、ＢＰＯ４、Ｈ３ＰＯ４等を用いてガラス内に含有することができる。
【００５４】
Ｂｉ２Ｏ３成分は、ガラスの屈折率（ｎｄ）を高め、ガラスの部分分散比を大きくし、且つガラスの高分散化に効果がある必須成分である。また、低Ｔｇ化、耐水性の向上等にも効果がある成分であり、本発明の実施形態に係る光学ガラスに欠かすことができない成分である。ここで、Ｂｉ２Ｏ３成分の含有量を７０．０％以上にすることで、所望の高い屈折率（ｎｄ）を有する光学ガラスを得易くすることができる。従って、Ｂｉ２Ｏ３成分の含有量は、酸化物換算組成の全質量に対する質量％で、好ましくは７０．０％、より好ましくは７１．０％、最も好ましくは７３．０％を下限とする。一方、Ｂｉ２Ｏ３成分の含有量は、酸化物換算組成の全質量に対する質量％で、好ましくは９０．０％、より好ましくは８９．０％、最も好ましくは８７．０％を上限とすることで、ガラスの安定性が高められるため、ガラスの着色を低減できる。Ｂｉ２Ｏ３成分は、原料として例えばＢｉ２Ｏ３等を用いてガラス内に含有することができる。
【００５５】
Ｂｉ２Ｏ３成分、Ｎｂ２Ｏ５成分及びＺｒＯ２成分は併用することで、高い透過率を維持したまま、ガラスの安定化に寄与し、さらに、部分分散比をより一層高めることができる。従って、Ｂｉ２Ｏ３成分、Ｎｂ２Ｏ５成分及びＺｒＯ２成分の合計含有量は、酸化物換算組成の全質量に対する質量％で、好ましくは７０．０％、より好ましくは７１．０％、さらに好ましくは７２．０％、最も好ましくは７８％を下限とする。
【００５６】
Ｂｉ２Ｏ３成分、Ｂ２Ｏ３成分及びＳｉＯ２成分は、ガラス形成成分であり、ガラスの失透性の低減及び液相温度に対する粘性を高くするのに非常に効果がある成分である。しかしながら、これらの含有量が多すぎると、所望の部分分散比やアッベ数（νｄ）が得難くなる。従って、ＳｉＯ２成分、Ｂ２Ｏ３成分及びＢｉ２Ｏ３成分の合計質量和は、酸化物換算組成の全質量に対する質量％で、好ましくは９０．０％、より好ましくは９１．０％、さらに好ましくは９２．０％、最も好ましくは９６．０％を下限とする。なお、ＳｉＯ２はＢ２Ｏ３と同時に使用することにより、ガラスの液相温度を下げ、耐失透性を向上させ、ガラスの溶融性、安定性及び化学耐久性が増すと共に、可視域における透明性も向上するため、同時に使うのが好ましい。
【００５７】
ＧｅＯ２成分は、ガラスの耐失透性、ガラスの屈折率（ｎｄ）を高め、高い部分分散比の向上に効果がある成分であるが、高価であるために任意に添加し得る成分である。しかしながら、ＧｅＯ２成分の含有量が多すぎると、ガラスの溶融性が低下し易くなる。従って、ＧｅＯ２成分の含有量は、酸化物換算組成の全質量に対する質量％で、好ましくは１０．０％、より好ましくは９．０％、最も好ましくは８．０％を上限とする。ＧｅＯ２成分は、原料として例えばＧｅＯ２等を用いてガラス内に含有することができる。
【００５８】
ＴｅＯ２成分は、ガラスの清澄を促し、高屈折率の維持及びガラスの低分散化の効果がある任意成分である。しかしながら、その含有量が多すぎると、ガラスの耐失透性が低下し易くなる。従って、ＴｅＯ２成分の含有量は、酸化物換算組成の全質量に対する質量％で、好ましくは５．０％以下、より好ましくは２．０％、最も好ましくは１．０％を上限とする。一方、ＴｅＯ２成分の含有量は、酸化物換算組成の全質量に対する質量％で、好ましくは０％以上、より好ましくは０．２％、最も好ましくは０．４％を下限とする。ＴｅＯ２成分は、原料として例えばＴｅＯ２等を用いてガラス内に含有することができる。
【００５９】
ＣｅＯ２成分は、ガラスの光学定数を調整し、ガラスの脱泡を促進する成分であり、本発明の光学ガラス中の任意成分である。特に、ＣｅＯ２成分の含有量を１０．０％以下にすることで、ガラスのソラリゼーションを低下させることができる。従って、酸化物換算組成のガラス全質量に対するＣｅＯ２成分の含有量は、好ましくは０．１％、より好ましくは０．０９％、最も好ましくは０．０８％を上限とする。但し、ＣｅＯ２成分を含有すると可視域の特定の波長に吸収が生じ易くなるため、ガラスの着色の面では、ＣｅＯ２成分を実質的に含まないことが好ましい。ＣｅＯ２成分は、原料として例えばＣｅＯ２等を用いてガラス内に含有することができる。
【００６０】
＜含有させるべきでない成分について＞
本発明の実施形態においては、他の成分を本発明の実施形態に係る光学ガラスの特性を損なわない範囲で必要に応じ、添加することができる。ただし、Ｔｉを除くＶ，Ｃｒ，Ｍｎ，Ｆｅ，Ｃｏ，Ｎｉ，Ｃｕ，Ａｇ及びＭｏ等の各遷移金属成分は、それぞれを単独又は複合して少量含有した場合においても、ガラスが着色し、可視域の特定の波長に吸収を生じさせる。したがって、可視領域の波長を使用する光学ガラスにおいては、実質的に含まないことが好ましい。ここで「実質的に含まない」とは、不純物として混入される場合を除き、人為的に含有させないことを意味する。
【００６１】
Ｔｈ成分は高屈折率化又はガラスとしての安定性向上を目的として、Ｃｄ及びＴｌ成分は低Ｔｇ化を目的として含有することができる。しかし、Ｔｈ、Ｃｄ、Ｏｓの各成分は、近年有害な化学物質成分として使用を控える傾向にあるため、ガラスの製造工程のみならず、加工工程、及び製品化後の処分に至るまで環境対策上の措置が必要とされる。したがって、環境上の影響を重視する場合には実質的に含まない方が好ましい。
【００６２】
鉛成分は、ガラスを製造、加工、及び廃棄をする際に環境対策上の措置を講ずる必要があるため、コストが高くなり、本発明の実施例に係る光学ガラスに鉛成分を含有させるべきでない。
【００６３】
Ａｓ２Ｏ３成分は、ガラスを溶融する際、泡切れ（脱法性）を良くするために使用されている成分であるが、ガラスを製造、加工、及び廃棄をする際に環境対策上の措置を講ずる必要があるため、本発明の実施例に係る光学ガラスにＡｓ２Ｏ３を含有させることが好ましくない。
【００６４】
［製造方法］
本発明の実施形態に係る光学ガラスは、例えば以下のように作製される。すなわち、上記原料を各成分が所定の含有率の範囲内になるように均一に混合し、作製した混合物を石英坩堝又は金坩堝に入れて７５０℃〜９５０℃の温度範囲で２〜３時間溶融して攪拌均質化を行い、８００℃〜６５０℃程度の温度に下げてから１時間程度経過した後、金型に鋳込んで徐冷することにより作製される。
【００６５】
［物性］
本発明の実施形態に係る光学ガラスは、所望の屈折率（ｎｄ）、低い部分分散比（θｇ，Ｆ）及び所望の範囲内のアッベ数（νｄ）を有しながらも、分光透過率（５％）、分光透過率（７０％）が短波長側に波長を有するため、光学素子の色収差の補正に顕著な効果を奏することができ、光学設計の自由度を広げることができる。また、ガラス転移点が低い為、非球面レンズとして用いる事で光学系における素子の点数を削減できるため、光学系全体の小型化を図ることができる。より具体的には、本発明の実施形態に係る光学ガラスの屈折率（ｎｄ）は、好ましくは２．３、より好ましくは２．２、最も好ましくは２．１６を上限とする。一方、本発明の実施形態に係る光学ガラスの屈折率（ｎｄ）は、好ましくは１．９５、より好ましくは１．９８、最も好ましくは２．０２を下限とする。これにより、光学設計の自由度が広がり、さらに光学素子の薄型化を図ることができる。本発明の実施形態に係る光学ガラスの部分分散比（θｇ・Ｆ）は、好ましくは０．６７、より好ましくは０．６６、最も好ましくは０．６５８を上限とする。一方、本発明の実施形態に係る光学ガラスの部分分散比（θｇ・Ｆ）は、好ましくは０．６３、より好ましくは０．６３５、最も好ましくは０．６３９を下限とする。これにより、光学素子の色収差の補正に顕著な効果を奏することができ、光学設計の自由度を広げることができる。また、光学系における素子の点数を削減できるため、光学系全体の小型化を図ることができる。
【００６６】
また、本発明の実施形態に係る光学ガラスのアッベ数（νｄ）は、好ましくは２５、より好ましくは２２、最も好ましくは２０．５を上限とする。一方、本発明の実施形態に係る光学ガラスのアッベ数（νｄ）の下限は特に限定されないが、好ましくは１５、より好ましくは１６、さらに好ましくは１７であることが好ましい。これにより、光学設計の自由度が広がり、さらに素子の薄型化を図ることができる。また、光学系における素子の点数を削減できるため、光学系全体の小型化を図ることができる。
【００６７】
本発明の実施形態に係る光学ガラスの分光透過率（７０％）は、好ましくは５００ｎｍ、より好ましくは４７０ｎｍ、最も好ましくは４６２ｎｍを上限とする。一方、本発明の実施形態に係る光学ガラスの分光透過率（７０％）は、好ましくは３８０ｎｍ、より好ましくは４２０ｎｍ、最も好ましくは４３６ｎｍを下限とする。分光透過率（５％）は、好ましくは４５０ｎｍ、より好ましくは４２０ｎｍ、最も好ましくは４１４ｎｍを上限とする。一方、本発明の実施形態に係る光学ガラスの分光透過率（５％）は、好ましくは３５０ｎｍ、より好ましくは３８０ｎｍ、最も好ましくは３９９ｎｍを下限とする。これらの分光透過率により、ガラスの吸収端が紫外領域の近傍に位置するようになり、可視域におけるガラスの透明性が高められるため、この光学ガラスをレンズ等の光学素子の材料として好ましく用いることができる。
【００６８】
また、本発明の実施形態に係る光学ガラスの液相温度は、好ましくは８００℃、より好ましくは７５０℃、最も好ましくは７２３℃を上限とする。これにより、光学ガラスの結晶化が低減されるため、酸素成分の必要以上の蒸発や、設備に含まれる成分の溶出を抑え、光学ガラスの透過率をより高めることができる。また、このような光学ガラスはガラス化が進められ易いため、より短時間で光学ガラスを作製できる。一方、本発明の実施形態に係る光学ガラスの液相温度は、好ましくは５５０℃、より好ましくは６００℃、最も好ましくは６２５℃を下限とする。
【００６９】
また、上述の光学ガラスの液相温度と、液相温度における粘性は、量産時のガラス溶解成形の指標とされる物性である。このうち、光学ガラスの液相温度における粘性が低すぎるとガラスプリフォームに脈理が入りやすくなり、高すぎると、自重と表面張力によるガラスの切断が困難になる。従って、光学ガラスの高品質かつ安定した生産のためには、液相温度における粘度（ｄＰａ・ｓ）の対数ｌｏｇηの値が好ましくは０．５、より好ましくは０．６、最も好ましくは０．７５を下限とする。一方、液相温度における粘度（ｄＰａ・ｓ）の対数ｌｏｇηの値が好ましくは２．５、より好ましくは２．０、最も好ましくは１．８を上限とする。
【００７０】
［プリフォーム及び光学素子］
作製された光学ガラスから、例えばリヒートプレス成形や精密プレス成形等の手段を用いて、ガラス成形体を作製することができる。すなわち、光学ガラスからモールドプレス成形用のプリフォームを作製し、このプリフォームに対してリヒートプレス成形を行った後で研磨加工を行ってガラス成形体を作製したり、例えば研磨加工を行って作製したプリフォームに対して精密プレス成形を行ってガラス成形体を作製したりすることができる。本発明の実施形態に係る光学ガラスからなるガラス成形体は、例えばレンズ、プリズム、ミラー等の光学素子の用途に用いることができ、典型的にはデジタルカメラやプロジェクタ等に用いることができる。なお、ガラス成形体を作製する手段は、これらの手段に限定されない。
【実施例】
【００７１】
本発明の実施例１〜３２の組成及び比較例１の組成、並びに、屈折率（ｎｄ）、分光透過率（７０％）を示す波長（λ７０）、分光透過率（５％）を示す波長（λ５）、アッベ数（νｄ）及び部分分散比（θｇ・Ｆ）の結果を表１〜表４に示す。表１〜表４に示した屈折率（ｎｄ）、分光透過率（５％）を示す波長（λ５）、アッベ数（νｄ）及び部分分散比（θｇ・Ｆ）から、図１は、本発明の実施例及び比較例に係る光学ガラスにおいて、屈折率（ｎｄ）と分光透過率（５％）との関係を示す図である。図２は、本発明の実施例及び比較例に係る光学ガラスにおいて、屈折率（ｎｄ）と分光透過率（７０％）との関係を示す図である。図３は、本発明の実施例及び比較例に係る光学ガラスにおいて、屈折率（ｎｄ）とアッベ数（νｄ）との関係を示す図である。図４は、本発明の実施例及び比較例に係る光学ガラスにおいて、部分分散比（θｇ，ｆ）と分光透過率（５％）との関係を示す図である。なお、以下の実施例はあくまで例示の目的であり、これらの実施例のみ限定されるものではない。
【００７２】
表１〜表４に示した本発明の実施例１〜３２及び比較例１に係る光学ガラスは、いずれも各成分の原料として各々相当する酸化物、水酸化物、炭酸塩、硝酸塩、弗化物、水酸化物、メタ燐酸化合物等の通常の光学ガラスに使用される高純度の原料を選定した。表１〜表４に示した各実施例の組成及び各比較例の組成で、ガラス重量が４００ｇになるように秤量して均一に混合した後、石英坩堝又は金坩堝に投入し、ガラス組成の熔融難易度に応じて電気炉で７５０℃〜９５０℃の温度範囲で２時間〜３時間溶融して攪拌均質化を行い、８００℃〜６５０℃程度の温度に下げてから１時間程度経過した後、金型に鋳込んで徐冷することにより作製した。
【００７３】
ここで、実施例１〜３２及び比較例１に係る光学ガラスの屈折率（ｎｄ）及びアッベ数（νｄ）は、日本光学硝子工業会規格ＪＯＧＩＳ０１−２００３に基づいて測定した。なお、本測定に用いた光学ガラスは、徐冷降温速度を−２５℃／ｈｒとして、徐冷炉にて処理を行ったものを用いた。
【００７４】
実施例１〜３２及び比較例１に係る光学ガラスの可視域の波長の光線透過率については、日本光学硝子工業会規格ＪＯＧＩＳ０２に準じて測定した。具体的には、厚さ１０±０．１ｍｍの対面平行研磨品をＪＩＳＺ８７２２に準じ、２００ｎｍ〜８００ｎｍの分光透過率を測定し、反射損失を含む分光透過率（λ５）（分光透過率５％時の波長）と分光透過率（λ７０）（分光透過率７０％時の波長）とを求めた。
【００７５】
実施例１〜３２及び比較例１に係る光学ガラスの液相温度は、原料ガラスと同じ組成を有するガラスから形成され、直径２ｍｍ程度の粒状に粉砕したガラス試料を白金板上に載せ、５００℃〜９００℃の温度傾斜のついた炉内で３０分間保持した後取り出し、冷却後にガラス中の結晶の有無を倍率８０倍の顕微鏡にて観察することで測定される、ガラス中に結晶が認められず失透が生じない最も低い温度から求められる。また、液相温度における粘性の値は、球引き上げ式粘度計（有限会社オプト企業社製  型番ＢＶＭ−１３ＬＨ）により粘度η（Ｐａ・ｓ）から求められる。
【００７６】
【表１】
2013087009.tif 000002
【００７７】
【表２】
2013087009.tif 000003
【００７８】
【表３】
2013087009.tif 000004
【００７９】
【表４】
2013087009.tif 000005
【００８０】
表１〜表４に示すように、本発明の実施例１〜３２に係る光学ガラスは、屈折率（ｎｄ）が２．０２１以上２．１１１以下であり、アッベ数（νｄ）が１７．８以上２０．３以下であり、部分分散比（θｇ・Ｆ）が０．６３９以上０．６５８以下であり、分光透過率（λ５）（分光透過率５％時の波長）が３９９ｎｍ以上４１４ｎｍ以下であり、分光透過率（λ７０）（分光透過率７０％時の波長）が４３６ｎｍ以上４６２ｎｍ以下であった。一方で、比較例１の光学ガラスは屈折率（ｎｄ）が２．０９２であり、アッベ数（νｄ）が１６．５であり、部分分散比（θｇ・Ｆ）が０．６７６であり、分光透過率（λ５）（分光透過率５％時の波長）が４３２であり、分光透過率（λ７０）（分光透過率７０％時の波長）が４７７であった。
【００８１】
図１は、縦軸に屈折率（ｎｄ）、横軸に分光透過率（５％）を示し、「◇」を実施例とし、「□」を比較例とした。図２は、縦軸に屈折率（ｎｄ）、横軸に分光透過率（７０％）を示し、「◇」を実施例とし、「□」を比較例とした。図３は、縦軸に屈折率（ｎｄ）、横軸にアッベ数（νｄ）を示し、「◇」を実施例とし、「□」を比較例とした。図４は、縦軸に部分分散比（θｇ，ｆ）、横軸に分光透過率（５％）を示し、「◇」を実施例とし、「□」を比較例とした。従って、本発明の実施例に係る光学ガラスは、所望の屈折率（ｎｄ）、低い部分分散比（θｇ，Ｆ）及び所望の範囲内のアッベ数（νｄ）を有しながらも、分光透過率（５％）、分光透過率（７０％）が短波長側に波長を有することが明らかになった。
【００８２】
本発明の実施例に係る光学ガラスは、Ｂｉ２Ｏ３成分の含有量、Ｂ２Ｏ３成分の含有量及びＳｉＯ２成分の含有量の含有量を所定の範囲内にすることによって、所望の屈折率（ｎｄ）、低い部分分散比（θｇ，Ｆ）及び所望の範囲内のアッベ数（νｄ）を有しながらも、分光透過率（５％）、分光透過率（７０％）が短波長側に波長を有することが明らかになった。
【図１】
2013087009.tif 000006
【図２】
2013087009.tif 000007
【図３】
2013087009.tif 000008
【図４】
2013087009.tif 000009